(57)【特許請求の範囲】
【請求項１】
基材フィルムの少なくとも片面に、下記一般式で表される繰り返し単位からなるカチオン性のポリチオフェンとポリアニオンとからなる導電性高分子を含む透明導電塗膜層が積層された導電性フィルムであって、該透明導電塗膜層が含有しているＦｅ金属濃度が５００ｐｐｂ以下であり、該透明導電塗膜層の厚み斑が１０％以下である導電性フィルム。
【化１】
0005046977.tif 000008
（式中、Ｒ１およびＲ２は、それぞれ独立に、水素または炭素数１以上４以下のアルキル基を表すか、あるいは一緒になって、任意に置換されていてもよい炭素数１以上１２以下のアルキレン基を表す。）
【請求項２】
透明導電塗膜層の膜厚みが２０ｎｍ以上１０００ｎｍ以下である請求項１に記載の導電性フィルム。
【請求項３】
透明導電塗膜層がアクリル−ポリエステル樹脂バインダーを１質量％以上１０質量％以下含有する請求項１または２に記載の導電性フィルム。
【請求項４】
温度６０℃かつ湿度９０％で２４０時間処理する前後における表面抵抗値変化率が２００％以下である請求項１〜３のいずれか１項に記載の導電性フィルム。
【請求項５】
請求項１〜４のいずれか１項に記載の導電性フィルムを製造するに際して、塗剤を貯蔵するための塗剤貯蔵タンク、ドクターブレード、およびパンが、少なくとも塗剤と接触する部分が非鉄材料からなる部品であるコーターを用い、下記一般式で表される繰り返し単位からなるカチオン性のポリチオフェンとポリアニオンとからなる導電性高分子を含有する塗剤を連続的に基材フィルム上に塗工する、導電性フィルムの製造方法。
【化２】
0005046977.tif 000009
（式中、Ｒ１およびＲ２は、それぞれ独立に、水素または炭素数１以上４以下のアルキル基を表すか、あるいは一緒になって、任意に置換されていてもよい炭素数１以上１２以下のアルキレン基を表す。）
【請求項６】
塗剤貯蔵タンクとコーターとを接続する配管が、少なくとも塗剤と接触する部分が非鉄材料からなる部品である請求項５に記載の導電性フィルムの製造方法。
【請求項７】
請求項１〜４のいずれか１項に記載の導電性フィルムを用いたタッチパネル型入力装置。
【発明の詳細な説明】
【技術分野】
【０００１】
本発明は、導電性フィルムに関する。さらに詳しくは、タッチパネル型入力装置に特に好適に使用することができる導電性フィルムに関する。
【背景技術】
【０００２】
従来、透明導電性フィルムは、液晶ディスプレイ、透明タッチパネル等の透明電極や電磁波シールド材として好適に用いられている。
かかる透明導電性フィルムとしては、ポリエチレンテレフタレート（ＰＥＴ）、トリアセチルセルロース（ＴＡＣ）等の透明基材フィルム表面の少なくとも片面に、酸化インジウム（Ｉｎ２Ｏ３）、酸化錫（ＳｎＯ２）、Ｉｎ２Ｏ３とＳｎＯ２との混合焼結体（ＩＴＯ）等を真空蒸着法、スパッタリング法、イオンプレーティング法等のドライプロセスによって設けたものがよく知られている。しかし、このようなドライプロセスにより得られた透明導電性フィルムは、タッチパネル等を製造する工程においてウェブ状で連続加工や打ち抜き加工がなされたり、表面加工工程において曲げられた状態で用いられたり、あるいは曲げられた状態で保管されたりするため、各工程中や保管中にクラックが発生して表面抵抗値が増大する等の問題がある。また、一般的にドライプロセスはバッチ式であるため、製造コストが高価であり、かつ生産性に劣るという問題がある。
【０００３】
一方で、透明基材フィルム上に導電性高分子を含む液体を塗布すること（ウェットプロセス）により形成される透明導電塗膜層を有する透明導電性フィルムが知られている。ウェットプロセスによって得られる透明導電塗膜層は、塗膜層自体が柔軟であり、クラック等の問題が生じにくい。また、ウェットプロセスは製造コストが比較的安価であり、かつ一般的に製造速度が速いことから、生産性に優れるという利点がある。
【０００４】
このようなウェットプロセスに用いられる導電性高分子としては、ポリチオフェン、ポリアニリン、ポリピロール等が知られている。しかしながら、これらの導電性高分子を用いて得られる透明導電性フィルムは、開発の初期段階では高い導電性が得られず、その結果、帯電防止用途等に用途が限定されていた。また、塗膜層自体の色相が問題となる場合もあった。
【０００５】
そこで、ウェットプロセスにより得られる透明導電塗膜層の導電性を向上する、色相を改善する、あるいは導電性高分子の収率を向上する等の目的で、導電性高分子の製法の改良等が行われている。例えば、３，４−ジアルコキシチオフェンをポリアニオンの存在下で酸化重合することによって得られるポリ（３，４−ジアルコキシチオフェン）とポリアニオンとからなる導電性高分子（特許文献１）は、例えば特許文献２および特許文献３等に記載の方法により、高い光線透過率を保ったまま非常に低い表面抵抗を発現している。
【０００６】
【特許文献１】特開平１−３１３５２１号公報
【特許文献２】特開２００２−１９３９７２号公報
【特許文献３】特開２００３−２８６３３６号公報
【発明の開示】
【発明が解決しようとする課題】
【０００７】
しかしながら、上記特許文献１〜３に記載された導電性高分子を用いた透明導電性フィルムは、塗膜層の耐湿熱性が低いものであり、例えば湿度が高い等、比較的環境の厳しい場所に設置するタッチパネル型入力装置等に用いるには、更なる改良が求められている。
【０００８】
本発明は、上記背景技術に鑑みなされたものであり、その目的とするところは、導電性、透明性、耐湿熱性に優れ、タッチパネル型入力装置に好適に用いることができる導電性フィルム、および該導電性フィルムの製造方法を提供することにある。
【課題を解決するための手段】
【０００９】
本発明者らは、上記課題を解決するため鋭意検討を行った。その結果、カチオン性のポリチオフェンとポリアニオンとからなる導電性高分子を含む透明導電塗膜層において、該透明導電塗膜層に含まれるＦｅ金属濃度、および透明導電塗膜層の厚み斑を特定の数値範囲とすることにより、耐湿熱性に優れた導電性フィルムが得られることを見出し、本発明に到達した。
【００１０】
すなわち本発明は、基材フィルムの少なくとも片面に、下記一般式で表される繰り返し単位からなるカチオン性のポリチオフェンとポリアニオンとからなる導電性高分子を含む透明導電塗膜層が積層された導電性フィルムであって、該透明導電塗膜層が含有しているＦｅ金属濃度が５００ｐｐｂ以下であり、該透明導電塗膜層の厚み斑が１０％以下である導電性フィルムである。
【００１１】
【化１】
0005046977.tif 000002
（式中、Ｒ１およびＲ２は、それぞれ独立に、水素または炭素数１以上４以下のアルキル基を表すか、あるいは一緒になって、任意に置換されていてもよい炭素数１以上１２以下のアルキレン基を表す。）
【００１２】
さらに本発明の導電性フィルムは、透明導電塗膜層の膜厚みが２０ｎｍ以上１０００ｎｍ以下であること、透明導電塗膜層がアクリル−ポリエステル樹脂バインダーを１質量％以上１０質量％以下含有すること、温度６０℃かつ湿度９０％で２４０時間処理する前後における表面抵抗値変化率が２００％以下であることのうち、少なくともいずれか１つの態様を具備することによって、さらに優れた導電性フィルムを得ることができる。
【００１３】
また、本発明は、上記の導電性フィルムを製造するに際して、塗剤を貯蔵するための塗剤貯蔵タンク、ドクターブレード、およびパンが、少なくとも塗剤と接触する部分が非鉄材料からなる部品であるコーターを用い、下記一般式で表される繰り返し単位からなるカチオン性のポリチオフェンとポリアニオンとからなる導電性高分子を含有する塗剤を連続的に基材フィルム上に塗工する、導電性フィルムの製造方法を包含する。さらに本発明の導電性フィルムの製造方法は、塗剤貯蔵タンクとコーターとを接続する配管が、少なくとも塗剤と接触する部分が非鉄材料からなる部品である態様を具備することが好ましい。
【００１４】
【化２】
0005046977.tif 000003
（式中、Ｒ１およびＲ２は、それぞれ独立に、水素または炭素数１以上４以下のアルキル基を表すか、あるいは一緒になって、任意に置換されていてもよい炭素数１以上１２以下のアルキレン基を表す。）
【００１５】
さらに本発明は、上記導電性フィルムを用いたタッチパネル型入力装置を包含する。
【発明の効果】
【００１６】
本発明の導電性フィルムは、導電性高分子を用いつつも、ＩＴＯ等をドライプロセスにより積層した導電性フィルムと同等の優れた導電性、透明性を有し、しかも耐湿熱性に優れる。したがって、液晶ディスプレイ（ＬＣＤ）、タッチパネル型入力装置、有機エレクトロルミネッセンス素子、無機エレクトロルミネッセンスランプ等の、耐湿熱性が求められる分野における透明電極等として、特に、タッチパネル型入力装置の透明電極として有用である。
また、本発明の製造方法によれば、抵抗値が高く、安価で、かつ品質の安定した該導電性フィルムを提供することができる。
【発明を実施するための最良の形態】
【００１７】
以下、本発明の導電性フィルムを構成する各構成成分について説明する。
＜導電性高分子＞
本発明における導電性高分子は、カチオン性のポリチオフェン（以下、ポリ（３，４−ジ置換チオフェン）と呼称する場合がある。）およびポリアニオンを必須成分として含む。本発明における導電性高分子は、例えば、ポリアニオンの水溶液中にて、カチオン性のポリチオフェンのモノマー（以下、３，４−ジ置換チオフェンと呼称する場合がある。）となる物質を酸化重合することにより得ることができる。
【００１８】
（カチオン性のポリチオフェン）
本発明における導電性高分子を構成するカチオン性のポリチオフェンは、下記一般式で表される繰り返し単位からなるカチオン性のポリチオフェンである。
【００１９】
【化３】
0005046977.tif 000004
【００２０】
このポリ（３，４−ジ置換チオフェン）のＲ１およびＲ２は、それぞれ独立に、水素または炭素数１以上４以下のアルキル基を表すか、あるいは一緒になって、任意に置換されてもよい炭素数１以上１２以下のアルキレン基を表す。Ｒ１およびＲ２が、それぞれ独立に、水素または炭素数１以上４以下のアルキル基である場合は、Ｒ１およびＲ２としては、メチル基もしくはエチル基が好ましく、エチル基が特に好ましい。Ｒ１およびＲ２が、一緒になって、任意に置換されてもよい炭素数１以上１２以下のアルキレン基である場合には、例えばメチレン基、１，２−エチレン基、１，３−プロピレン基、１，２−シクロヘキシレン基、２，３−ブチレン基等のアルキレン基を挙げることができ、メチレン基、１，２−エチレン基および１，３−プロピレン基が好ましく、１，２−エチレン基が特に好ましい。このようなアルキレン基は、例えばエチレン、プロペン、ヘキセン、オクテン、デセン、ドデセン等のα−オレフィン類およびスチレン等を臭素化して得られるジブロモ化合物から誘導することができる。
【００２１】
また、導電性高分子を構成するカチオン性のポリチオフェンは、３，４−ジ置換チオフェンのみを繰り返し単位としていてもよく、あるいは３，４−ジ置換チオフェンを繰り返し単位の主成分とし、これと重合可能な他のモノマーを従成分として含むものであってもよい。ここで「主成分」とは、カチオン性ポリチオフェンを構成する繰り返し単位全体に対して、３，４−ジ置換チオフェンを繰り返し単位とする部分が５０モル％より大きいことを意味する。
【００２２】
なお、本発明における導電性高分子に用いられる上記ポリ（３，４−ジ置換チオフェン）は、カチオン性を示すものである。このようなカチオン性を示すポリチオフェンは、例えば、特開平１−３１３５２１号公報に記載の方法により、モノマーである３，４−ジ置換チオフェンを酸化重合することにより得ることができる。
【００２３】
（ポリアニオン）
本発明における導電性高分子を構成するポリアニオンとしては、例えばポリアクリル酸、ポリメタクリル酸、ポリマレイン酸等の高分子状カルボン酸類、ポリスチレンスルホン酸、ポリビニルスルホン酸等の高分子状スルホン酸類等が挙げられる。また、これらの高分子状カルボン酸類および高分子状スルホン酸類等のポリアニオンとしては、ビニルカルボン酸類またはビニルスルホン酸類等から選ばれる１種類のアニオン性モノマーのみから重合される単独重合体であってもよく、あるいは複数種類のアニオン性モノマーからなる共重合体であってもよく、さらにはアニオン性モノマーと、当該モノマーと共重合可能な他のアニオン性ではないモノマー類との共重合体であってもよい。アニオン性モノマーと共重合可能な他のアニオン性ではないモノマーとしては、例えばアニオン性ではないアクリル酸類、スチレン等を挙げることができる。ポリアニオンが共重合体である場合には、少なくとも１種のアニオン性モノマーが共重合体成分として含まれていればよく、複数種のアニオン性モノマー、あるいは複数種の他の共重合モノマーを任意に用いることができる。
【００２４】
本発明におけるポリアニオンとしては、これらの中でもポリスチレンスルホン酸、および少なくとも一部が金属塩となっているポリスチレンスルホン酸が特に好ましい。ポリアニオンの数平均分子量は、好ましくは１．０×１０３以上２．０×１０６以下であり、さらに好ましくは２．０×１０３以上５．０×１０５以下である。分子量が１．０×１０３未満もしくは２．０×１０６を超えると、十分な導電性を得ることができないため好ましくない。
【００２５】
＜透明導電塗膜層＞
本発明の導電性フィルムは、基材フィルムの少なくとも片面に、透明導電塗膜層が積層されてなる。該透明導電塗膜層は、前記導電性高分子を含む。
本発明における透明導電塗膜層は、含有しているＦｅ金属濃度が２０００ｐｐｂ以下である。Ｆｅ金属濃度は、好ましくは１０００ｐｐｂ以下、さらに好ましくは５００ｐｐｂ以下、特に好ましくは３９０ｐｐｂ以下である。Ｆｅ金属濃度を上記数値範囲とすることによって、耐湿熱性を良好なものとすることができる。Ｆｅ金属濃度が高すぎる場合は、耐湿熱性が低下する傾向にある。最も好ましい態様としては、透明導電塗膜層中にＦｅ金属が含まれない態様である。
【００２６】
Ｆｅ金属は、透明導電塗膜層を構成する各成分に由来する各原料に含有されている場合、あるいはこれら各原料を配合して塗剤とする間や塗剤とした後に不純物として不可避的に含有される場合等に、結果として透明導電塗膜層に含有される。Ｆｅ金属濃度を上記数値範囲とする方法は特に限定されないが、後述するように、Ｆｅ金属濃度の低い原料を選定する、原料からＦｅ金属を取り除く、塗剤の作成や取り扱いをクリーンルーム内で実施する、各原料や塗剤と接触する器具や部品として、少なくとも各原料や塗剤と接触する部分が非鉄材料からなる器具や部品を使用する、塗剤の循環時間を短くする、塗剤の循環温度を低くする等がある。
【００２７】
また、本発明における透明導電塗膜層は、Ｆｅ金属、Ｂ金属、Ｍｇ金属、Ａｌ金属、Ｃａ金属、Ｎｉ金属、Ｃｕ金属、Ｚｎ金属、Ｓｂ金属、Ｂａ金属の各濃度の合計（以下、イオン性金属濃度と呼称する場合がある。）が低いことが好ましい。イオン性金属濃度は、好ましくは１３０００ｐｐｂ以下である。イオン性金属濃度が上記数値範囲にあると、耐湿熱性の向上効果を高くすることができる。イオン性金属濃度が高すぎる場合は、耐湿熱性の向上効果が低くなる傾向にある。かかるイオン性金属濃度を上記数値範囲とする方法としては、Ｆｅ金属濃度を低くするための方法と同様の方法を挙げることができる。
【００２８】
本発明における透明導電塗膜層は、厚み斑が１０％以下である。厚み斑を上記数値範囲とすることによって、耐湿熱性が優れたものとなる。また、導電性が安定し、導電性フィルムの品質を安定させることができる。このような観点から、厚み斑は、好ましくは８％以下、さらに好ましくは６％以下である。なお、透明導電塗膜層の厚み斑は、例えばコーターを用いて塗工する工程において、塗剤の供給量、ロールの回転速度、基材フィルムの搬送速度等の塗工条件をできるだけ安定させて塗工する等により達成される。
【００２９】
本発明における透明導電塗膜層の膜厚みは、２０ｎｍ以上１０００ｎｍ以下であることが好ましい。膜厚みが上記数値範囲にあると、導電性および透明性の向上効果を高くすることができる。膜厚みが薄すぎる場合は、導電性の向上効果が低くなる傾向にある。他方、厚すぎる場合は、透明性の向上効果が低くなる傾向にあり、得られる導電性フィルムの光線透過率が低くなる傾向にある。また、耐湿熱性の向上効果が低くなる傾向にある。このような観点から、膜厚みは、さらに好ましくは２０ｎｍ以上３００ｎｍ以下、特に好ましくは３０ｎｍ以上２５０ｎｍ以下である。なお、透明導電塗膜層の膜厚みを制御する方法としては、例えば透明導電塗膜層を形成するためのコーティング組成物（以下、塗剤と呼称する場合がある。）を塗工する工程において、塗剤の固形分濃度や塗剤の塗布量を適宜変更することによって制御することができる。
【００３０】
＜透明導電塗膜層に含有することができる添加剤＞
本発明における透明導電塗膜層は、前述のカチオン性のポリチオフェンとポリアニオンとからなる導電性高分子を必須成分として含有するが、透明導電塗膜層の性能を向上させる目的で他の成分を含有することができる。以下、透明導電塗膜層に含有することができる任意成分について詳細を説明する。
【００３１】
（有機高分子バインダー）
本発明における透明導電塗膜層は、透明導電塗膜層の強度を向上させる目的、および透明導電塗膜層から導電性高分子の脱落を防止する目的で、有機高分子バインダーを含有する態様が好ましい。有機高分子バインダーとしては、ポリエステル樹脂、アクリル樹脂、ポリウレタン樹脂、ポリ酢酸ビニル樹脂、ポリビニルブチラール樹脂等を挙げることができ、これらのうち少なくとも１種からなる有機高分子バインダーを用いることができる。中でもポリエステル樹脂が好ましく、水溶性ポリエステル樹脂が特に好ましい。水溶性ポリエステル樹脂を用いることで、透明性の向上効果を高くすることができる。ここで、本発明における「水溶性」とは、水が８０％以上含まれる溶媒に可溶である物質を指すものとする。
【００３２】
有機高分子バインダーの含有量は、透明導電塗膜層の重量に対して、好ましくは１０質量％以上５０質量％以下である。含有量を上記数値範囲とすることによって、透明導電塗膜層の強度をさらに向上させることができる。含有量が少なすぎる場合は、強度の向上効果が低くなる傾向にある。他方、多すぎる場合は、導電性および耐湿熱性の向上効果が低くなる傾向にある。このような観点から、含有量は、さらに好ましくは１５質量％以上４０質量％以下である。
【００３３】
（アクリル−ポリエステル樹脂バインダー）
本発明における透明導電塗膜層は、上記有機高分子バインダーとは異なるバインダー成分として、アクリル−ポリエステル樹脂バインダーを含有する態様が好ましく、その含有量は、透明導電塗膜層の重量に対して、好ましくは１質量％以上１０質量％以下、さらに好ましくは１質量％以上５質量％以下、特に好ましくは２質量％以上４質量％以下である。アクリル−ポリエステル樹脂バインダーを上記数値範囲の含有量において添加することによって、耐湿熱性の向上効果をより高くすることができる。また、透明性の向上効果をより高くすることができる。さらに、透明導電塗膜層の強度をより高くすることができる。アクリル−ポリエステル樹脂バインダーの含有量が多すぎる場合は、透明導電塗膜層の透明性が低くなる傾向にある。
【００３４】
本発明におけるアクリル−ポリエステル樹脂バインダーとは、枝成分がアクリル系共重合体であり幹成分がポリエステル系共重合体であるグラフト共重合体のごとくアクリル変性ポリエステル樹脂、枝成分がポリエステル系共重合体であり幹成分がアクリル系共重合体であるグラフト共重合体のごとくポリエステル変性アクリル樹脂、あるいはそれらの混合物からなるバインダーである。アクリル変性ポリエステル樹脂としては、例えば特開昭６３−３７９３７、特開平１１−１９８３２７等に記載されているアクリル変性ポリエステル樹脂を使用することができる。また、ポリエステル変性アクリル樹脂としては、例えば特開昭６３−３４１３９、特開平１１−１９８３２６等に記載されているポリエステル変性アクリル樹脂を使用することができる。これらのアクリル−ポリエステル樹脂バインダーのうち、アクリル変性ポリエステル樹脂が好ましく、中でもアクリル系共重合体成分１００モル％に対して、グリシジル基を有する（メタ）アクリレートを３モル％以上１５モル％以下、さらに好ましくは５モル％以上１０モル％以下含有するアクリル系共重合体を側鎖として有し、ポリエステル系共重合体成分における酸成分１００モル％に対して、イソフタル酸を３０モル％以上５０モル％以下、さらに好ましくは３５モル％以上４５モル％以下と、ジエチレングリコールを１５モル％以上３５モル％以下、さらに好ましくは２０モル％以上３０モル％以下とが共重合されたポリエステル系共重合体を主鎖として有するアクリル変性ポリエステル樹脂が、透明導電塗膜層の耐湿熱性の向上効果を高くすることができるという観点から特に好ましい。
【００３５】
（アルコキシシラン化合物）
本発明における透明導電塗膜層は、透明導電塗膜層の強度や基材との密着性を向上させる目的で、アルコキシシラン化合物を任意成分として含有することができる。なお、アルコキシシラン化合物は、加水分解され、その後縮合反応により形成された反応生成物の形態で透明導電塗膜層中に存在する。
【００３６】
透明導電塗膜層に含有されるアルコキシシラン化合物としては、反応性官能基を有さないものを用いてもよく、γ−グリシドキシプロピルトリメトキシシラン、ビニルトリエトキシシラン等のアルコキシル基以外の反応性官能基を有するトリアルコキシシランを用いてもよい。これらの中では、透明導電塗膜層の強度をより高くすることができるという観点から、エポキシ基を有するアルコキシシランが特に好ましく、このようなアルコキシシラン化合物としては、例えば３−グリシドキシプロピルトリメトキシシラン、３−グリシドキシプロピルメチルジメトキシシラン、２−（３，４−エポキシシクロヘキシル）エチルトリメトキシシラン等を挙げることができる。
【００３７】
このようなアルコキシシラン化合物の含有量は、導電性高分子の固形分１００質量部に対して、好ましくは２０質量部以上５００質量部以下、さらに好ましくは２５質量部以上１００質量部以下、特に好ましくは３０質量部以上５０質量部以下である。含有量が上記数値範囲にあると、透明導電塗膜層の強度および導電性の向上効果をより高くすることができる。含有量が少なすぎる場合は、強度の向上効果が低くなる傾向にある。他方、多すぎる場合は、表面抵抗値が高くなる傾向にあり、導電性に劣る傾向にある。
【００３８】
また、このようなアルコキシシラン化合物の加水分解および縮合を効率よく進行させる目的で、アルコキシシラン化合物には触媒を併用することが好ましい。触媒は、酸性触媒または塩基性触媒のいずれであってもよい。
【００３９】
（界面活性剤）
本発明における透明導電塗膜層は、基材フィルムに対する濡れ性を向上させることを目的として、少量の界面活性剤を添加することができる。好ましい界面活性剤としては、例えばポリオキシエチレンアルキルフェニルエーテル、ポリオキシエチレンアルキルエーテル、ソルビタン脂肪酸エステル等の非イオン性界面活性剤、フルオロアルキルカルボン酸塩、パーフルオロアルキルベンゼンスルホン酸塩、パーフルオロアルキル４級アンモニウム塩、パーフルオロアルキルポリオキシエチレンエタノール等のフッ素系界面活性剤が挙げられる。
【００４０】
（水溶性化合物）
本発明における透明導電塗膜層は、導電性をさらに向上させる目的でジエチレングリコール、トリエチレングリコール、テトラエチレングリコール、ポリエチレングリコール等の水溶性化合物を任意成分として含有することができる。また、分子内にアミド結合を有する、室温で液体の水溶性化合物を含有することができる。
【００４１】
これらの水溶性化合物の含有量は、導電性高分子の固形分１００質量部に対して、好ましくは１０質量部以上１０００質量部以下、さらに好ましくは１００質量部以上５００質量部以下、特に好ましくは２００質量部以上２５０質量部以下である。含有量が少なすぎる場合は、導電性の向上効果が低くなる傾向にある。他方、多すぎる場合は、透明導電塗膜層と基材フィルムとの密着性が低下する傾向にある。また、フィルムをロール状に巻き取る際に透明導電塗膜層が接触した裏面に転写しやすくなる傾向にある。
【００４２】
（その他の添加剤）
また、透明導電塗膜層には、本発明の効果が損なわれない範囲内で、酸化防止剤、耐熱安定剤、耐候安定剤、紫外線吸収剤、有機の易滑剤、顔料、染料、有機または無機の微粒子、充填剤、透明導電剤、核剤等を配合することができる。
【００４３】
＜基材フィルム＞
本発明における基材フィルムは、特に限定されないが、ポリエステル、ポリスチレン、ポリイミド、ポリアミド、ポリスルホン、ポリカーボネート、ポリ塩化ビニル、ポリエチレンやポリプロピレン等のポリオレフィン、またはこれらのブレンド体もしくは共重合体、またはアクリル樹脂、フェノール樹脂、エポキシ樹脂、ＡＢＳ樹脂等からなるフィルムが好適に用いられる。
【００４４】
これらの基材フィルムのうち、寸法安定性、機械的特性、耐熱性、電気的特性等に優れるという観点からポリエステルフィルムが好ましく、とりわけ、高ヤング率である等の機械的特性に優れ、耐熱寸法安定性がよい等の熱的特性等に優れるという観点から、二軸延伸されたポリエチレンテレフタレートフィルム、または二軸延伸されたポリエチレン−２，６−ナフタレートフィルムが特に好ましい。なお、基材フィルムの厚みは特に限定されないが、好ましくは２０μｍ以上５００μｍ以下である。基材フィルムの厚みが上記数値範囲にあると、基材フィルムの剛性が適正となり、取り扱い性に優れる。厚みが薄すぎる場合は、基材フィルムの剛性が低くなる傾向にあり、得られた導電性フィルムをディスプレイ等に貼り付ける際に、導電性フィルムが撓んでしまう等により取り扱い性に劣る傾向にある。他方、厚すぎる場合は、基材フィルムの剛性が高くなる傾向にあり、透明導電塗膜層を塗設する際の取り扱い性に劣る傾向にある。
【００４５】
また、基材フィルムは、塗剤を塗工する前に、密着性、塗工性等を向上させることを目的として、必要に応じてフィルム表面に予備的処理を施してもよい。予備的処理としては、例えば、コロナ放電処理、プラズマ放電処理等の物理的表面処理、または製膜中あるいは製膜後に有機樹脂系あるいは無機樹脂系の塗料を塗工して、塗膜密着層を形成する化学的表面処理を挙げることができる。
【００４６】
＜透明導電塗膜層の塗設方法＞
本発明における透明導電塗膜層は、透明導電塗膜層を形成するための塗剤を、透明導電塗膜層を形成したい層の上に塗工し、乾燥することにより形成される。この塗剤は、必須成分として前述の導電性高分子と、任意成分として前述の任意成分とを水に溶解もしくは分散した水溶液もしくは水分散液を用いる。
【００４７】
塗剤の製造方法としては、透明導電塗膜層を構成する各構成成分が水に溶解もしくは分散されるならば特に限定されない。例えば、塗剤を構成する各構成成分を攪拌下で混合する方法を挙げることができる。特に、超音波処理をしながら分散させると、各構成成分をより均等に水に分散させることが可能となり、好ましい。
【００４８】
また、必要に応じて、前記有機高分子バインダーやアクリル−ポリエステル樹脂バインダーを溶解させることを目的として、あるいは基材フィルムへの濡れ性を向上させることを目的として、あるいは塗剤の固形分濃度を調整すること等を目的として、分散媒である水と相溶性のある溶媒を濡れ剤として、乾燥工程が許容する範囲で添加することができる。このような溶媒としては、例えば、メタノール、エタノール、２−プロパノール、ｎ−プロパノール、イソブタノール、エチレングリコール、アセトン、メチルエチルケトン、アセトニトリル、テトラヒドロフラン、ジオキサン、ならびにこれらの混合溶媒等を挙げることができる。
【００４９】
本発明における透明導電塗膜層は、透明導電塗膜層を形成したい層の上に塗剤を塗工し、乾燥することにより形成される。塗剤の塗工方法は、特に限定されないが、コーターを用いて、塗剤を連続的に基材フィルム上に塗工することが好ましく、生産性が高く、透明導電塗膜層の厚み斑をより均一にすることができる。かかるコーターとしては、公知のコーターを採用することができ、例えば、リップダイレクト法、コンマコーター法、スリットリバース法、ダイコーター法、グラビアロールコーター法、ロールコーター法、ブレードコーター法、スプレーコーター法、エアーナイフコート法、ディップコート法、バーコーター法等を好ましい方法として挙げることができる。
【００５０】
透明導電塗膜層を得るための加熱乾燥条件は、好ましくは８０℃以上１６０℃以下の温度範囲で１０秒以上３００秒以下の間乾燥することであり、さらに好ましくは１００℃以上１５０℃以下の温度範囲で２０秒以上１２０秒以下の間乾燥することである。
【００５１】
本発明においては、前述のとおり、透明導電塗膜層が含有するＦｅ金属濃度を２０００ｐｐｂ以下とする方法は、特に限定されない。例えば上記製造方法において、各原料にＦｅ金属が含有されている場合は、Ｆｅ金属濃度の低い原料を選定する、化学的かつ／または物理的な公知の手法により取り除く等によって透明導電塗膜層が含有するＦｅ金属濃度を低くすることができる。また、これら各原料を配合して塗剤とする間や塗剤とした後に不純物として不可避的にＦｅ金属が含有される場合は、塗剤の作成や保管、運搬、塗工等の作業を不純物の少ないクリーンルーム内等で実施する等によって透明導電塗膜層が含有するＦｅ金属濃度を低くすることができる。
【００５２】
さらに本発明においては、特に以下の製造方法が、生産性が高く、安価に、品質の安定した本発明の導電性フィルムが得られるという観点から好ましい。すなわち、塗剤を作成する工程においては、塗剤を調製するための容器、攪拌子や攪拌羽、原料を取り扱うための配管や容器等の各原料や塗剤と接触する器具として、少なくとも各原料や塗剤と接触する部分が非鉄材料からなる器具（以下、非鉄製器具と呼称する場合がある。）を使用する、基材フィルムに透明導電塗膜層を塗工する工程においては、使用するコーターにおける塗剤と接触する部品として、少なくとも塗剤と接触する部分が非鉄材料からなる部品（以下、非鉄製部品と呼称する場合がある。）を使用する製造方法が好ましい。
【００５３】
コーターにおいて、非鉄製部品とすることができる部品としては、アプリケーターロールやグラビアロール等の各ロール、ノズル部、ドクターブレード、パン、ポンプの筐体および内部部品、塗剤貯蔵タンクや配管、配管のジョイント部分等が挙げられる。中でも、Ｆｅ金属濃度をより低くすることができるという観点から、塗剤を貯蔵するための塗剤貯蔵タンク、ドクターブレード、およびパンが非鉄製部品であるコーターを用いることが好ましい。これらに加えて、Ｆｅ金属濃度をさらに低くすることができるという観点から、塗剤貯蔵タンクとコーターとを接続する配管が、非鉄製部品である態様がさらに好ましい。
【００５４】
ここで、本発明において「非鉄材料」とは、実質的に鉄を含有しない材料、または、鉄を含有していても、水や有機溶剤等にＦｅ金属が実質的に溶出しない材料を示す。これらは、本発明においては、本発明の目的を阻害する量のＦｅ金属を塗剤に溶出させない材料であれば良く、その目的とするところは、本発明における透明導電塗膜層が含有するＦｅ金属濃度を低くすることにある。したがって、本発明における非鉄製部品とは、主に非鉄材料を主たる構成成分とする部品を示すが、必ずしも部品全体が非鉄材料のみからなる必要はなく、前述のとおり、少なくとも塗剤と接触する部分が非鉄材料からなる部品であればよい。例えば、鉄製部品の表面を植物繊維系材料、プラスチック系材料、ガラス系材料、ゴム系材料、セラミックス系材料等の非鉄材料で被覆した部品等も包含する。非鉄製器具も同様である。
【００５５】
上記非鉄製器具および非鉄製部品は、それぞれ少なくとも塗剤と接触する部分が非金属材料からなる器具（以下、非金属製器具と呼称する場合がある。）および部品（以下、非金属製部品と呼称する場合がある。）であることがさらに好ましく、そのような態様とすることによって、透明導電塗膜層中におけるイオン性金属濃度をより低くすることができる。
【００５６】
ここで、本発明において「非金属材料」とは、有機物質、または無機物質のうち金属でない材料を示す。これらは、本発明においては、本発明の効果を低下させる量のイオン性金属を塗剤に溶出させない材料であれば良く、その目的とするところは、本発明における透明導電塗膜層が含有するイオン性金属濃度を低くすることにある。したがって、本発明における非金属製部品とは、主に非金属材料を主たる構成成分とする部品を示すが、必ずしも部品全体が非金属材料のみからなる必要はなく、前述のとおり、少なくとも塗剤と接触する部分が非金属材料からなる部品であればよい。例えば、金属製部品の表面を植物繊維系材料、プラスチック系材料、ガラス系材料、ゴム系材料、セラミックス系材料等の非金属材料で被覆した部品等も包含する。非金属製器具も同様である。
【００５７】
そのほか、塗剤がパンのドレイン孔を介して塗剤貯蓄タンクとコーターの間を循環する場合は、塗剤の循環時間を短くする、塗剤の温度が高くなり過ぎないようにすることによって、透明導電塗膜層が含有するＦｅ金属濃度をさらに低くすることができるため好ましい。
【００５８】
また、本発明の導電性フィルムは、基材フィルムと透明導電塗膜層とを含む態様であれば、その他の層については特に限定されるものではない。したがって、その他の層を含む態様であっても、含まない態様であってもよい。その他の層を含む態様としては、例えば基材フィルムと透明導電塗膜層との間に他の層を有する態様、あるいは基材フィルムの上に保護膜を有する態様等が挙げられる。また、透明導電塗膜層は、基材フィルムの少なくとも片面に設けられていればよく、他方の面には必要に応じてアンカーコート層、ハードコート層等を設けることもできる。
【００５９】
＜導電性フィルムの特性＞
（表面抵抗値変化率）
本発明の導電性フィルムは、温度６０℃かつ湿度９０％で２４０時間処理する前後における表面抵抗値変化率が２００％以下であることが好ましい。表面抵抗値変化率が上記数値範囲にあると、耐湿熱性の向上効果をより高くすることができる。表面抵抗値変化率が高すぎる場合は、導電性フィルムをタッチパネル等の入力装置として用いて高温高湿の雰囲気下に置いた場合に、誤作動を起こしやすくなる傾向にある。このような観点から、表面抵抗値変化率は、さらに好ましくは１８０％以下、特に好ましくは１６０％以下である。表面抵抗値変化率を２００％以下にするには、透明導電塗膜層が含有しているＦｅ金属濃度を２０００ｐｐｂ以下とする、透明導電塗膜層の厚み斑を１０％以下とすることで達成される。
【００６０】
（表面抵抗値）
本発明の導電性フィルムにおいては、透明導電塗膜層が塗設されている表面における表面抵抗値が１０Ω／□以上１×１０４Ω／□以下であることが好ましい。さらに好ましくは１０Ω／□以上５×１０３Ω／□以下、特に好ましくは１０Ω／□以上１×１０３Ω／□以下である。表面抵抗値が高すぎる場合は、例えばタッチパネル型入力装置の電極として使用した場合に、タッチパネルを押圧しても反応しない等の誤作動が生じやすくなる傾向にある。また、有機エレクトロルミネッセンス素子、無機エレクトロルミネッセンスランプ等の透明電極として使用した場合に、目的とする導電性が得られない場合がある。他方、表面抵抗値が低すぎる場合は、そのような低い表面抵抗値とするには、導電性高分子を著しく多量に使用する必要が生じ、結果として導電性フィルムの製造コストが上がる傾向にあり、経済性に劣る。導電性フィルムの表面抵抗値を上記数値範囲とするには、透明導電塗膜層中の導電性高分子の含有量、透明導電塗膜層の厚み等を適宜調整することにより達成される。
【００６１】
（全光線透過率）
本発明の導電性フィルムは、全光線透過率が８０％以上であることが好ましい。さらに好ましくは８５％以上、特に好ましくは９０％以上である。全光線透過率が低すぎる場合は、透明性が不十分となり、例えば導電性フィルムを用いてタッチパネル型入力装置とした場合において、表示画面が暗くて画像を認識しにくくなる。全光線透過率を８０％以上とする方法としては、例えば透明導電塗膜層の膜厚みを３００ｎｍ以下にする、透明導電塗膜層に含有される有機高分子バインダー等の添加剤の添加量を調整する等がある。
【実施例】
【００６２】
以下、実施例を挙げて本発明をさらに具体的に説明する。なお、実施例中における各評価は下記の方法に従った。
【００６３】
（１）透明導電塗膜層中のＦｅ金属濃度およびイオン性金属濃度
塗剤を調製後、コーターにおいて所定の時間循環させた後、パンから塗剤をサンプリングした。サンプリングした塗剤を白金坩堝に秤取し、ホットプレート上にて溶媒を揮散させた後、灰化操作を行った。得られた灰分に濃酸を添加して加熱濃縮操作を行った後、希酸を添加して加熱回収操作を行った。放冷後、得られたサンプルをフッ素樹脂製の容器に移液し、ＩＣＰ−ＭＳ分析装置（横河アナリティカルシステムズ株式会社製：商品名ＨＰ４５００）を用いてＩＣＰ−ＭＳ法によりイオン性金属の定量分析を行い、Ｆｅ金属濃度（単位：ｐｐｂ）を求めた。また、求められたＦｅ金属濃度、および同時に得られたＢ金属、Ｍｇ金属、Ａｌ金属、Ｃａ金属、Ｎｉ金属、Ｃｕ金属、Ｚｎ金属、Ｓｂ金属、Ｂａ金属の各濃度からそれらの合計を求め、イオン性金属濃度（単位：ｐｐｂ）とした。なお、回収液には予め内部標準元素を添加しておいた。
【００６４】
（２）表面抵抗値
表面抵抗値測定装置（株式会社ダイアインスツルメンツ製：商品名Ｌｏｒｅｓｔｅｒ  ＭＣＰ−Ｔ６００）を用いて、ＪＩＳ  Ｋ７１９４に準拠して測定した。導電性フィルムにおける透明導電塗膜層側の表面について、任意の５箇所を測定し、それらの平均値を表面抵抗値（単位：Ω／□）とした。
【００６５】
（３）表面抵抗値変化率
サンプルを、温度６０度、かつ湿度９０％の恒温恒湿オーブン中に格納し、連続して２４０時間が経過したときにサンプルを取り出し、サンプル温度が室温に戻るのを待って、上記（２）の方法に従って表面抵抗値を測定し、それらの平均値を湿熱処理後の表面抵抗値（単位：Ω／□）とした。次いで、上記（２）で得られた表面抵抗値を用いて、下記式により表面抵抗値変化率（単位：％）を求めた。
【数１】
0005046977.tif 000005
【００６６】
（４）光線透過率
ＪＩＳ  Ｋ７１０５に準じて、ヘーズ測定機（日本電色工業株式会社製：商品名ＮＤＨ２０００）を使用して光線透過率を測定した。導電性フィルムの任意の５箇所について測定し、それらの平均値を光線透過率（単位：％）とした。
【００６７】
（５）透明導電塗膜層の膜厚みと厚み斑
導電性フィルムの小片を、エポキシ樹脂を用いて樹脂カプセルに固定成形した。次いで、ミクロトームを用いて導電性フィルムの面方向と垂直な方向にスライスし、約６００オングストローム厚みの超薄切片を作成した。得られた試料を透過型電子顕微鏡（株式会社日立製作所製：商品名Ｈ−８００型）にて観察し、透明導電塗膜層の膜厚みを求めた。この操作を５０点について行い、それらの平均値を透明導電塗膜層の膜厚み（単位：ｎｍ）とした。
また、膜厚みの最大値と最小値との差を膜厚みの平均値で除して求めた比率を、透明導電塗膜層の厚み斑（単位：％）とした。
【００６８】
＜塗剤の調製＞
（導電性高分子の水分散体）
カチオン性のポリチオフェンとして、ポリ（３，４−エチレンジオキシチオフェン）０．５質量％と、ポリアニオンとして数平均分子量Ｍｎ＝１．５×１０５のポリスチレンスルホン酸０．８質量％とを含んでなる導電性高分子の水分散体（バイエルＡＧ社製：商品名ＢａｙｔｒｏｎＰ）９７質量部に対して、ジエチレングリコール３質量部、γ−グリシドキシトリメトキシシラン０．５質量部、濡れ剤としてイソプロパノール４質量部を混合した溶液に、界面活性剤としてフッ素化アルキル／エーテル／アルコール共重合系界面活性剤（大日本インキ化学工業株式会社製：商品名Ｆ−４４５）を、最終重量に対して４００ｐｐｍとなるように添加した溶液を導電性高分子の水分散体（固形分濃度：４．６質量％）とした。
【００６９】
（有機高分子バインダーの水溶液）
互応化学株式会社製：商品名プラスコートＲＺ−５７０（Ｔｇ＝６０℃の水溶性ポリエステル樹脂の水溶液、固形分濃度２５質量％）をそのまま用いた。
プラスコートＲＺ−５７０は、酸成分が、テレフタル酸（８０モル％）、イソフタル酸（１４モル％）、５−Ｎａスルホイソフタル酸（６モル％）からなり、グリコール成分が、エチレングリコール（７４モル％）、ジエチレングリコール（８モル％）、ヘキサメチレングリコール（１８モル％）からなる水溶性ポリエステル樹脂である。ＲＺ−５７０の重量平均分子量Ｍｗは２３０００である。
【００７０】
（アクリル−ポリエステル樹脂の水分散体）
高松油脂株式会社製：商品名ペスレジンＡ−６１５ＧＥ（Ｔｇ＝４７℃のアクリル変性ポリエステル樹脂の水分散体、固形分濃度２５質量％）をそのまま用いた。
ペスレジンＡ−６１５ＧＥは、ポリエステルの酸成分１００モル％に対して、メチルメタクリレート（２２５モル％）、グリシジルメタクリレート（１７モル％）を有するアクリル変性ポリエステル樹脂である。グリシジル基は、アクリル成分１００モル％に対して７モル％に相当する。ここで、ポリエステルは、酸成分が、テレフタル酸（５５モル％）、イソフタル酸（４０モル％）、５−Ｎａスルホイソフタル酸（５モル％）、グリコール成分が、エチレングリコール（７７モル％）、ジエチレングリコール（２３モル％）からなる。ペスレジンＡ−６１５ＧＥの数平均分子量Ｍｎは７７００であり、ポリエステル成分の数平均分子量Ｍｎは３５００、アクリル成分の数平均分子量Ｍｎは４２００である。
【００７１】
（塗剤Ａ）
上記で得られた導電性高分子の水分散体１２０質量部、有機高分子バインダーの水溶液１０質量部、アクリル−ポリエステル樹脂バインダーの水分散体１質量部を、攪拌下でイオン交換水４００質量部に投入し、次いで固形分濃度が１．１質量％となるようにイオン交換水で希釈し、塗剤Ａ（固形分濃度：１．１質量％）とした。塗剤Ａの調製にあたっては、ポリプロピレン製の塗剤調製用タンクと、樹脂で表面被覆された攪拌羽を用いて調製した。
【００７２】
（塗剤Ｂ）
上記で得られた導電性高分子の水分散体を、塗剤の固形分濃度が１．１質量％となるようにイオン交換水で希釈して塗剤Ｂ（固形分濃度：１．１質量％）とした。塗剤Ｂの調製にあたっては、ポリプロピレン製の塗剤調製用タンクと、樹脂で表面被覆された攪拌羽を用いて調製した。
【００７３】
［実施例１］
上記で得られた塗剤Ａをポリプロピレン製の塗剤貯蔵タンクに投入した。塗剤貯蔵タンクとコーターは第１の配管（内径１５ｍｍ、長さ２ｍ）を介して接続しており、塗剤はチューブポンプによって汲み上げられコーターのノズル部に供給される。ノズル部から出た塗剤は、幅３００ｍｍのグラビアロール上に供給され、ドクターブレードでグラビアロール上の余分な塗剤を掻き落とした後、グラビアロールにより基材フィルム上に塗剤が塗工される。ドクターブレードで掻き落とされた塗剤やノズル部から流れ落ちた塗剤は、グラビアロールとノズル部の下部に配置されているパンに集められる。パンは塗剤貯蔵タンク内の塗剤の水面よりも高い位置に配置されており、パンに集められた塗剤はパンのドレイン孔から第２の配管（内径１５ｍｍ、長さ２ｍ）を介して塗剤貯蔵タンクへ戻される。コーターの前後には、ロール状のフィルムを繰り出す装置と巻き取る装置、および熱風オーブンが設置されており、ロール・ツゥー・ロールプロセスにより基材フィルム上に塗剤を塗工し、乾燥させることができる。
【００７４】
コーターを構成する各部品の材質、塗剤の循環時間と循環温度を表１に示すとおりの条件として上記塗剤Ａをコーターに循環させ、表１に示す時間が経過した時点で、ロール・ツゥー・ロールプロセスにより基材フィルム上に塗剤を塗工し、熱風オーブンにて温度１４０℃で１分間乾燥した後にフィルムを巻き取り、導電性フィルムを得た。この時、グラビアロールの回転速度は５ｍ／分とした。また、基材フィルムとしては厚み１００μｍの二軸延伸ポリエチレンテレフタレートフィルム（帝人デュポンフィルム株式会社製：商品名Ｏ３ＰＦ８Ｗ−１００）を用いた。得られた導電性フィルムとその透明導電塗膜層の特性を表２に示す。
【００７５】
実施例１で得られた導電性フィルムは、その透明導電塗膜層が含有しているＦｅ金属濃度が低く、耐湿熱性に優れるものであった。そのため、実施例１で得られた導電性フィルムを用いて作成されたタッチパネル型入力装置は、高温高湿の雰囲気においても誤作動が少なく、良好なものであった。
【００７６】
［比較例１］
コーターを構成する各部品の材質、塗剤の循環時間と循環温度を表１に示すとおりの条件として前記塗剤Ａをコーターに循環させ、表１に示す時間が経過した時点で、パンから塗剤をサンプリングした。サンプリングした塗剤を、マイヤーバーを用いて厚み１００μｍの二軸延伸ポリエチレンテレフタレートフィルム（帝人デュポンフィルム株式会社製：商品名Ｏ３ＰＦ８Ｗ−１００）上に、乾燥後の膜厚みが１００ｎｍとなるように塗工し、熱風オーブンにて温度１４０℃で１分間乾燥し、導電性フィルムを得た。得られた導電性フィルムとその透明導電塗膜層の特性を表２に示す。
【００７７】
比較例１で得られた導電性フィルムは、その透明導電塗膜層が含有しているＦｅ金属濃度は低いが、マイヤーバーを用いて塗工したため、厚み斑が大きく、耐湿熱性に劣るものであった。また、面内の表面固有抵抗値のバラツキが大きいものであった。さらに、比較例１で得られた導電性フィルムを用いて作成されたタッチパネル型入力装置は、高温高湿の雰囲気において誤作動が多く、不適なものであった。
【００７８】
［実施例２〜８、比較例２］
塗剤の種類、コーターを構成する各部品の材質、塗剤の循環時間と循環温度を表１に示すとおりとする以外は、実施例１と同様にして導電性フィルムを得た。得られた導電性フィルムとその透明導電塗膜層の特性を表２に示す。
【００７９】
実施例２〜８で得られた導電性フィルムは、その透明導電塗膜層が含有しているＦｅ金属濃度が低く、耐湿熱性に優れるものであった。そのため、実施例２〜８で得られた導電性フィルムを用いて作成されたタッチパネル型入力装置は、高温高湿の雰囲気においても誤作動が少なく、良好なものであった。
【００８０】
比較例２で得られた導電性フィルムは、その透明導電塗膜層が含有しているＦｅ金属濃度が高く、耐湿熱性に劣るものであった。また、比較例２で得られた導電性フィルムを用いて作成されたタッチパネル型入力装置は、高温高湿の雰囲気において誤作動が多く、不適なものであった。
【００８１】
［比較例３］
コーターを構成する各部品の材質、塗剤の循環時間と循環温度を表１に示すとおりの条件として前記塗剤Ａをコーターに循環させた以外は、比較例１と同様にして導電性フィルムを得た。得られた導電性フィルムとその透明導電塗膜層の特性を表２に示す。
【００８２】
比較例３で得られた導電性フィルムは、その透明導電塗膜層が含有しているＦｅ金属濃度が高く、さらにマイヤーバーを用いて塗工したため、厚み斑が大きく、耐湿熱性に劣るものであった。また、面内の表面固有抵抗値のバラツキが大きいものであった。さらに、比較例３で得られた導電性フィルムを用いて作成されたタッチパネル型入力装置は、高温高湿の雰囲気において誤作動が多く、不適なものであった。
【００８３】
【表１】
0005046977.tif 000006
【００８４】
【表２】
0005046977.tif 000007